(57)【特許請求の範囲】
【請求項１】
固定磁性層、非磁性材料層及びフリー磁性層を有する多層膜、硬磁性材料からなり前記多層膜の前記フリー磁性層のトラック幅方向における側端面に対向する一対の縦バイアス層、並びに前記多層膜の上面に電気的に接続された上部電極層及び前記多層膜の下面に電気的に接続された下部電極層を有し、前記多層膜の各層の膜面と垂直方向に電流を供給する磁気検出素子において、
前記多層膜のトラック幅方向における側端面に、前記縦バイアス層と前記多層膜を電気的に絶縁する絶縁酸化膜が設けられており、
前記絶縁酸化膜の上にＮｉＭｎＳｂまたはＰｔＭｎＳｂから成る層が形成されることを特徴とする磁気検出素子。
【請求項２】
前記下部電極層は、前記多層膜の下面と接続されている部分が上方に突出している請求項１記載の磁気検出素子。
【発明の詳細な説明】
【０００１】
【発明の属する技術分野】
本発明は、ＣＰＰ（current  perpendicular  to  the  plane）型の磁気検出素子に係り、特に、検出電流の分流を防いで、磁界検出感度を向上させることのできる磁気検出素子及びその製造方法に関する。
【０００２】
【従来の技術】
図１６は従来の磁気検出素子を記録媒体からの対向面側からみた断面図である。
【０００３】
基板（図示せず）上に、ＮｉＦｅなどからなる下部シールド層１、Ｃｕなどからなる下部電極層２が形成されている。さらに、下部電極層２の上に、下地層３、シード層４、反強磁性層５、第１固定磁性層６ａ、非磁性中間層６ｂ、第２固定磁性層６ｃからなる固定磁性層６、非磁性材料層７、第２フリー磁性層８ａ、非磁性中間層８ｂ、第１フリー磁性層８ｃからなるフリー磁性層８、及び保護層９からなる多層膜Ｔが積層されている。
【０００４】
第１フリー磁性層８ｃ、第２フリー磁性層８ａ、第１固定磁性層６ａ、第２固定磁性層６ｃは、ＮｉＦｅなどの磁性材料で形成される。また、非磁性材料層７はＣｕなどの導電性材料で形成され、非磁性中間層６ｂ及び８ｂはＲｕなどで形成される。
【０００５】
また、下地層３及び保護層９はＴａ等、シード層４はＮｉＦｅ等、反強磁性層５はＰｔＭｎによって形成されている。
【０００６】
多層膜Ｔの上層には、Ｃｕなどからなる上部電極層１０及びＮｉＦｅなどからなる上部シールド層１１が積層されている。
【０００７】
多層膜Ｔの両側領域には、フリー磁性層８に対向する位置にＣｏＰｔなどの硬磁性材料からなるハードバイアス層１３，１３が形成されている。ハードバイアス層１３，１３の上層と下層には、絶縁層１２，１２及び絶縁層１４，１４が形成されており、下部電極層２及び上部電極層１０と多層膜Ｔの側端面Ｔｓ，Ｔｓ間の電気的絶縁をとっている。
【０００８】
図１６に示される磁気検出素子は、いわゆるＣＰＰ（current  perpendicular  to  the  plane）型の磁気検出素子であり、センス電流が多層膜Ｔの各膜面に対し垂直方向に流されるものである。
【０００９】
検出対象の磁界（外部磁界）が磁気検出素子に印加される前の状態において、固定磁性層６の磁化方向とフリー磁性層８の磁化方向は、所定の角度をなしている。この状態の磁気検出素子に外部磁界が印加されると、フリー磁性層８の磁化方向が回転し、固定磁性層６の磁化方向とフリー磁性層８の磁化方向の相対角度が変化して、磁気検出素子の直流抵抗値及び出力電圧が変化する。
【００１０】
ＣＰＰ型の磁気検出素子は、多層膜Ｔの各膜面に対しほぼ水平方向にセンス電流が流されるＣＩＰ（current  in  the  plane）型の磁気検出素子と比べて、発熱量（Ｐ）を一定として、前記多層膜Ｔの各膜面の面積を小さくしたときの、抵抗変化量ΔＲ及び出力ΔＶを大きくすることができる。
【００１１】
すなわち、素子サイズを小さくしていくと、ＣＩＰ型よりもＣＰＰ型にする方が出力を大きくでき、ＣＰＰ型は、今後の高記録密度化に伴う素子サイズの狭小化に適切に対応できる構造であると期待されている。
【００１２】
【発明が解決しようとする課題】
ＣＰＰ型の磁気検出素子は、多層膜Ｔを構成する各層の膜面垂直方向に検出電流を流す構造のため、多層膜Ｔの側端面Ｔｓ，Ｔｓから検出電流が洩れて分流すると、検出電流の電流密度が減少し、磁気検出素子の出力を向上させることが困難になる。従って、多層膜Ｔの側端面Ｔｓ，Ｔｓは電気的に絶縁されていることが好ましい。
【００１３】
しかし、図１６に示されるように、一対のハードバイアス層１３，１３によって、フリー磁性層８に縦バイアス磁界を与える磁気検出素子では、多層膜Ｔの側端面Ｔｓ，Ｔｓのうち絶縁層１２，１２及び絶縁層１４，１４と接している部分は電気的に絶縁されているものの、導電性の材料からなるハードバイアス層１３，１３に接している部分から検出電流が分流して、出力が低下してしまう。
【００１４】
上述のように、ＣＰＰ型の磁気検出素子は素子の膜面面積を小さくしたときに特に出力を大きくできるものであるが、素子の膜面面積を小さくしていくと素子の膜面面積に対する素子の側面面積の比率が大きくなり、多層膜Ｔの側端面Ｔｓ，Ｔｓから検出電流が洩れて分流することの磁気検出素子の出力への影響が大きくなる。
【００１５】
本発明は、上記従来の課題を解決するためのものであり、磁気検出素子を構成する多層膜の側端面の電気的絶縁を確実にとることができ、磁気検出素子の出力を容易に向上させることができる磁気検出素子及びその製造方法を提供することを目的とする。
【００４４】
【課題を解決するための手段】
本発明は、固定磁性層、非磁性材料層及びフリー磁性層を有する多層膜、硬磁性材料からなり前記多層膜の前記フリー磁性層のトラック幅方向における側端面に対向する一対の縦バイアス層、並びに前記多層膜の上面に電気的に接続された上部電極層及び前記多層膜の下面に電気的に接続された下部電極層を有し、前記多層膜の各層の膜面と垂直方向に電流を供給する磁気検出素子において、
前記多層膜のトラック幅方向における側端面に、前記縦バイアス層と前記多層膜を電気的に絶縁する絶縁酸化膜が設けられており、
前記絶縁酸化膜の上にＮｉＭｎＳｂまたはＰｔＭｎＳｂから成る層が形成されることを特徴とするものである。
この場合、前記下部電極層は、前記多層膜の下面と接続されている部分が上方に突出しているものとして構成することができる。
【００６４】
【発明の実施の形態】
図１は、本発明における第１の実施形態の磁気検出素子を記録媒体との対向面側から見た部分断面図である。
【００６５】
図１に示す磁気検出素子は、記録媒体に記録された記録信号を再生するためのＭＲヘッドである。記録媒体との対向面は、例えば磁気検出素子を構成する薄膜の膜面に垂直で且つ磁気検出素子のフリー磁性層の外部磁界（記録信号磁界）が印加されていないときの磁化方向と平行な平面である。図１では、記録媒体との対向面はＸ−Ｚ平面に平行な平面である。
【００６６】
なお、磁気検出素子が浮上式の磁気ヘッドに用いられる場合、記録媒体との対向面とは、いわゆるＡＢＳ面のことである。
【００６７】
また磁気検出素子は、例えばアルミナ−チタンカーバイト（Ａｌ2Ｏ3−ＴｉＣ）で形成されたスライダのトレーリング端面上に形成される。スライダは、記録媒体との対向面と逆面側で、ステンレス材などによる弾性変形可能な支持部材と接合され、磁気ヘッド装置が構成される。
【００６８】
なお、トラック幅方向とは、外部磁界によって磁化方向が変動する領域の幅方向のことであり、例えば、フリー磁性層の外部磁界が印加されていないときの磁化方向、すなわち図示Ｘ方向である。トラック幅方向のフリー磁性層の幅寸法が磁気検出素子のトラック幅Ｔｗを規定する。
【００６９】
なお、記録媒体は磁気検出素子の記録媒体との対向面に対向しており、図示Ｚ方向に移動する。この記録媒体からの洩れ磁界方向は図示Ｙ方向である。
【００７０】
図１では、下から順に、下地層２３、シード層２４、反強磁性層２５、第１固定磁性層２６ａ、非磁性中間層２６ｂ、第２固定磁性層２６ｃからなるシンセティックフェリピンド型の固定磁性層２６、非磁性材料層２７、第２フリー磁性層２８ａ、非磁性中間層２８ｂ、第１フリー磁性層２８ｃからなるシンセティックフェリフリー型のフリー磁性層２８、保護層２９が下から順に積層された多層膜Ｔ１が形成されている。
【００７１】
多層膜Ｔ１の下層には、基板（図示せず）上に、アルミナなどの絶縁性材料からなる下地層（図示せず）を介して、下部シールド層２１、下部電極層２２が成膜されており、多層膜Ｔ１の上層には、上部電極層３０、上部シールド層３１が形成されている。
【００７２】
下部電極層２２は多層膜Ｔ１の下面と電気的に接続されており、上部電極層３０は多層膜Ｔ１の上面と電気的に接続されている。
【００７３】
多層膜Ｔ１の両側領域の下部電極層２２上と、多層膜Ｔ１の側端面Ｔ１ｓ，Ｔ１ｓ上には、絶縁酸化膜３２，３２が積層されている。この絶縁酸化膜３２，３２によって、多層膜Ｔ１のトラック幅方向における側端面Ｔ１ｓ，Ｔ１ｓと下部電極層２２、上部電極層３０、ハードバイアス層３５，３５及びバイアス下地層３４，３４が電気的に絶縁されている。
【００７４】
絶縁酸化膜３２，３２上には、絶縁層３３，３３が積層されている。絶縁層３３，３３上に、バイアス下地層３４，３４を介して、縦バイアス層であるハードバイアス層３５，３５が積層されている。ハードバイアス層３５，３５上には絶縁層３６，３６が積層されている。この絶縁層３６，３６によって、上部電極層３０と、多層膜Ｔ１の側端面Ｔ１ｓ，Ｔ１ｓ、ハードバイアス層３５，３５及びバイアス下地層３４，３４が絶縁されている。
【００７５】
図１に示すように上記した下地層２３から保護層２９の各層で構成される多層膜Ｔ１は、トラック幅方向（図示Ｘ方向）における側端面Ｔ１ｓ，Ｔ１ｓが、フリー磁性層２８の下面から保護層２９の上面まで連続した傾斜面となっており、例えば多層膜Ｔ１は図１に示すような略台形状で形成される。
【００７６】
図１に示される磁気検出素子は、いわゆるボトム型のスピンバルブ型磁気検出素子であり、固定磁性層２６の磁化方向が、適正に図示Ｙ方向に平行な方向に固定され、しかもフリー磁性層２８の磁化が適正に図示Ｘ方向に揃えられており、固定磁性層２６とフリー磁性層２８の磁化が交叉している。記録媒体からの洩れ磁界が磁気検出素子の図示Ｙ方向に侵入し、フリー磁性層２８の磁化が感度良く変動し、この磁化方向の変動と、固定磁性層２６の固定磁化方向との関係で電気抵抗が変化し、この電気抵抗値の変化に基づく電圧変化により、記録媒体からの洩れ磁界（記録信号磁界）が検出される。
【００７７】
ただし、電気抵抗値の変化（出力）に直接寄与するのは第２固定磁性層２６ｃの磁化方向と第２フリー磁性層２８ａの磁化方向の相対角であり、これらの相対角が検出電流が通電されている状態かつ記録信号磁界が印加されていない状態で直交していることが好ましい。
【００７８】
この実施形態では、例えば上部電極層３０から下部電極層２２に向けてセンス電流が流れるため、センス電流は、多層膜内の各層を膜面と垂直方向に流れる。センス電流が、多層膜内の各層を膜面と垂直方向に流れる磁気検出素子をＣＰＰ型の磁気検出素子という。
【００７９】
なお本発明では、トラック幅は約１０ｎｍ以上で１００ｎｍ以下であることが好ましい。より好ましくは６０ｎｍ以下であることが好ましい。トラック幅が、上記数値範囲程度に狭小化されると、さらなる再生出力の向上を図ることができる。
【００８０】
下部シールド層２１、下部電極層２２、下地層２３、シード層２４、反強磁性層２５、固定磁性層２６、非磁性材料層２７、フリー磁性層２８、保護層２９、上部電極層３０、上部シールド層３１、絶縁酸化膜３２，３２、絶縁層３３，３３、バイアス下地層３４，３４、ハードバイアス層３５，３５、絶縁層３６，３６はスパッタ法や蒸着法などの薄膜形成プロセスによって形成される。
【００８１】
下部シールド層２１及び上部シールド層３１はＮｉＦｅなどの磁性材料を用いて形成される。なお、下部シールド層２１及び上部シールド層３１は磁化容易軸がトラック幅方向（図示Ｘ方向）を向いていることが好ましい。下部シールド層２１及び上部シールド層３１は、電解メッキ法によって形成されてもよい。
【００８２】
反強磁性層２５は、ＰｔＭｎ合金、または、Ｘ―Ｍｎ（ただしＸは、Ｐｄ，Ｉｒ，Ｒｈ，Ｒｕ，Ｏｓ，Ｎｉ，Ｆｅのいずれか１種または２種以上の元素である）合金で、あるいはＰｔ―Ｍｎ―Ｘ′（ただしＸ′は、Ｐｄ，Ｉｒ，Ｒｈ，Ｒｕ，Ａｕ，Ａｇ，Ｏｓ，Ｃｒ，Ｎｉ，Ａｒ，Ｎｅ，Ｘｅ，Ｋｒのいずれか１または２種以上の元素である）合金で形成する。
【００８３】
これらの合金は、成膜直後の状態では、不規則系の面心立方構造（ｆｃｃ）であるが、熱処理によってＣｕＡｕＩ型の規則型の面心正方構造（ｆｃｔ）に構造変態する。
【００８４】
反強磁性層２５の膜厚は、トラック幅方向の中心付近において８０〜３００Å、例えば２００Åである。
【００８５】
ここで、反強磁性層２５を形成するための、ＰｔＭｎ合金及びＸ−Ｍｎの式で示される合金において、ＰｔあるいはＸが３７〜６３ａｔ％の範囲であることが好ましい。また、ＰｔＭｎ合金及びＸ−Ｍｎの式で示される合金において、ＰｔあるいはＸが４７〜５７ａｔ％の範囲であることがより好ましい。特に規定しない限り、〜で示す数値範囲の上限と下限は以下、以上を意味する。
【００８６】
また、Ｐｔ−Ｍｎ−Ｘ’の式で示される合金において、Ｘ’＋Ｐｔが３７〜６３ａｔ％の範囲であることが好ましい。また、Ｐｔ−Ｍｎ−Ｘ’の式で示される合金において、Ｘ’＋Ｐｔが４７〜５７ａｔ％の範囲であることがより好ましい。さらに、Ｐｔ−Ｍｎ−Ｘ’の式で示される合金において、Ｘ’が０．２〜１０ａｔ％の範囲であることが好ましい。ただし、Ｘ’がＰｄ，Ｉｒ，Ｒｈ，Ｒｕ，Ｏｓ，Ｎｉ，Ｆｅのいずれか１種または２種以上の元素である場合には、Ｘ’は０．２〜４０ａｔ％の範囲であることが好ましい。
【００８７】
これらの合金を使用し、これを熱処理することにより、大きな交換結合磁界を発生する反強磁性層２５を得ることができる。特に、ＰｔＭｎ合金であれば、４８ｋＡ／ｍ以上、例えば６４ｋＡ／ｍを越える交換結合磁界を有し、交換結合磁界を失うブロッキング温度が３８０℃と極めて高い優れた反強磁性層２５を得ることができる。
【００８８】
第１固定磁性層２６ａ及び第２固定磁性層２６ｃは、強磁性材料により形成されるもので、例えばＮｉＦｅ合金、Ｃｏ、ＣｏＦｅＮｉ合金、ＣｏＦｅ合金、ＣｏＮｉ合金などにより形成されるものであり、特にＣｏＦｅ合金またはＣｏにより形成されることが好ましい。また、第１固定磁性層２６ａ及び第２固定磁性層２６ｃは同一の材料で形成されることが好ましい。
【００８９】
また、非磁性中間層２６ｂは、非磁性材料により形成されるもので、Ｒｕ、Ｒｈ、Ｉｒ、Ｃｒ、Ｒｅ、Ｃｕのうち１種またはこれらの２種以上の合金で形成されている。特にＲｕによって形成されることが好ましい。
【００９０】
第１固定磁性層２６ａ及び第２固定磁性層２６ｃは、それぞれ１０〜７０Å程度で形成される。また非磁性中間層の膜厚は３Å〜１０Å程度で形成で形成される。
【００９１】
なお固定磁性層２６は上記したいずれかの磁性材料を使用した１層構造あるいは上記したいずれかの磁性材料からなる層とＣｏ層などの拡散防止層の２層構造で形成されていても良い。
【００９２】
非磁性材料層２７は、固定磁性層２６とフリー磁性層２８との磁気的な結合を防止する層であり、Ｃｕ，Ｃｒ，Ａｕ，Ａｇなど導電性を有する非磁性材料により形成されることが好ましい。特にＣｕによって形成されることが好ましい。非磁性材料層２７は例えば１８〜３０Å程度の膜厚で形成される。
【００９３】
また非磁性材料層２７は、Ａｌ2Ｏ3やＳｉＯ2などの絶縁材料で形成されていてもよいが、本発明のようにＣＰＰ型の磁気検出素子の場合には、非磁性材料層２７内部にも、膜面と垂直方向にセンス電流が流れるようにしなければならないので、非磁性材料層２７が絶縁物であるときは、非磁性材料層２７の膜厚を５０Åに薄くして形成して絶縁耐圧を低下させる必要がある。また非磁性材料層２７２７をＡｌ2Ｏ3やＴａＯ2などの鏡面反射効果を有する材質で形成したときは、非磁性材料層２７をスペキュラー膜や実効的な素子面積を低減させる電流制限層として機能させることもできる。
【００９４】
第１フリー磁性層２８ｃ及び第２フリー磁性層２８ａは、強磁性材料により形成されるもので、例えばＮｉＦｅ合金、Ｃｏ、ＣｏＦｅＮｉ合金、ＣｏＦｅ合金、ＣｏＮｉ合金などにより形成されるものであり、特にＮｉＦｅ合金またはＣｏＦｅ合金、ＣｏＦｅＮｉ合金により形成されることが好ましい。
【００９５】
非磁性中間層２６ｂは、非磁性材料により形成されるもので、Ｒｕ、Ｒｈ、Ｉｒ、Ｃｒ、Ｒｅ、Ｃｕのうち１種またはこれらの２種以上の合金で形成されている。特にＲｕによって形成されることが好ましい。
【００９６】
第１フリー磁性層２８ｃ及び第２フリー磁性層２８ａは、それぞれ１０〜７０Å程度で形成される。また非磁性中間層２６ｂの膜厚は３Å〜１０Å程度で形成で形成される。
【００９７】
なお、第２フリー磁性層２８ａが２層構造で形成され、非磁性材料層２７と対向する側にＣｏ膜が形成されていることが好ましい。これにより非磁性材料層２７との界面での金属元素等の拡散を防止でき、抵抗変化率（ΔＲ／Ｒ）を大きくすることができる。
【００９８】
なおフリー磁性層２８は上記したいずれかの磁性材料を使用した１層構造で形成されていても良い。
【００９９】
また本実施の形態では、第１フリー磁性層２８ｃ及び第２フリー磁性層２８ａの少なくとも一方を、以下の組成を有する磁性材料で形成することが好ましい。
【０１００】
組成式がＣｏＦｅＮｉで示され、Ｆｅの組成比は９原子％以上で１７原子％以下で、Ｎｉの組成比は０．５原子％以上で１０原子％以下で、残りの組成はＣｏ。
【０１０１】
これにより第１フリー磁性層２８ｃと第２フリー磁性層２８ａ間で発生するＲＫＫＹ相互作用における交換結合磁界を強くすることができる。具体的には、反平行状態が崩れるときの磁界、すなわちスピンフロップ磁界（Ｈｓｆ）を約２９３（ｋＡ／ｍ）にまで大きくすることができる。
【０１０２】
よって、第１フリー磁性層２８ｃ及び第２フリー磁性層２８ａの磁化を適切に反平行状態にできる。
【０１０３】
なお第１フリー磁性層２８ｃ及び第２フリー磁性層２８ａの双方をＣｏＦｅＮｉ合金で形成することが好ましい。これにより、より安定して高いスピンフロップ磁界を得ることができ、第１フリー磁性層２８ｃと第２フリー磁性層２８ａとを適切に反平行状態に磁化できる。
【０１０４】
また上記した組成範囲内であると、第１フリー磁性層２８ｃと第２フリー磁性層２８ａの磁歪を−３×１０-6から３×１０-6の範囲内に収めることができ、また保磁力を７９０（Ａ／ｍ）以下に小さくできる。
【０１０５】
さらに、フリー磁性層２８の軟磁気特性の向上、フリー磁性層２８と非磁性材料層２７間でのＮｉの拡散による抵抗変化量（ΔＲ）や抵抗変化率（ΔＲ／Ｒ）の低減の抑制を適切に図ることが可能である。
【０１０６】
なお、第２フリー磁性層２８ａと非磁性材料層２７間にＣｏなどからなる拡散防止層を設け、第１フリー磁性層２８ｃ及び第２フリー磁性層２８ａの少なくとも一方をＣｏＦｅＮｉ合金で形成するとき、ＣｏＦｅＮｉ合金のＦｅの組成比を７原子％以上で１５原子％以下、Ｎｉの組成比を５原子％以上で１５原子％以下、残りの組成比をＣｏにすることが好ましい。
【０１０７】
また、図１では、磁気的膜厚（Ｍｓ×ｔ；飽和磁化と膜厚の積）が異なる第１固定磁性層２６ａと第２固定磁性層２６ｃが、非磁性中間層２６ｂを介して積層されたものが、一つの固定磁性層２６として機能する。
【０１０８】
第１固定磁性層２６ａは反強磁性層２５と接して形成され、磁場中アニールが施されることにより、第１固定磁性層２６ａと反強磁性層２５との界面にて交換結合による交換異方性磁界が生じ、第１固定磁性層２６ａの磁化方向が図示Ｙ方向に固定される。第１固定磁性層２６ａの磁化方向が図示Ｙ方向に固定されると、非磁性中間層２６ｂを介して対向する第２固定磁性層２６ｃの磁化方向が、第１固定磁性層２６ａの磁化方向と反平行の状態で固定される。
【０１０９】
このように、第１固定磁性層２６ａと第２固定磁性層２６ｃの磁化方向が、反平行となるフェリ磁性状態になっていると、第１固定磁性層２６ａと第２固定磁性層２６ｃとが互いに他方の磁化方向を固定しあうので、全体として固定磁性層２６の磁化方向を一定方向に強力に固定することができる。
【０１１０】
なお、第１固定磁性層２６ａの磁気的膜厚（Ｍｓ×ｔ）と第２固定磁性層２６ｃの磁気的膜厚（Ｍｓ×ｔ）を足し合わせた合成の磁気的膜厚（Ｍｓ×ｔ）の方向が固定磁性層２６の磁化方向となる。
【０１１１】
図１では、第１固定磁性層２６ａ及び第２固定磁性層２６ｃを同じ材料を用いて形成し、さらに、それぞれの膜厚を異ならせることにより、それぞれの磁気的膜厚（Ｍｓ×ｔ）を異ならせている。
【０１１２】
また、第１固定磁性層２６ａ及び第２固定磁性層２６ｃの固定磁化による反磁界（双極子磁界）を、第１固定磁性層２６ａ及び第２固定磁性層２６ｃの静磁界結合同士が相互に打ち消し合うことによりキャンセルできる。これにより、固定磁性層２６の固定磁化による反磁界（双極子磁界）からの、フリー磁性層２８の変動磁化への寄与を減少させることができる。
【０１１３】
従って、フリー磁性層２８の変動磁化の方向を所望の方向に補正することがより容易になり、アシンメトリーの小さい対称性の優れたスピンバルブ型薄膜磁気素子を得ることが可能になる。
【０１１４】
ここで、アシンメトリーとは、再生出力波形の非対称性の度合いを示すものであり、再生出力波形が与えられた場合、波形が対称であればアシンメトリーが小さくなる。従って、アシンメトリーが０に近づく程再生出力波形が対称性に優れていることになる。
【０１１５】
アシンメトリーは、フリー磁性層２８の磁化の方向と固定磁性層２６の固定磁化の方向とが直交しているときに０となる。アシンメトリーが大きくずれるとメディアからの情報の読み取りが正確にできなくなり、エラーの原因となる。このため、アシンメトリーが小さいものほど、再生信号処理の信頼性が向上することになり、スピンバルブ薄膜磁気素子として優れたものとなる。
【０１１６】
また、固定磁性層２６の固定磁化による反磁界（双極子磁界）Ｈｄは、フリー磁性層２８の素子高さ方向において、その端部で大きく中央部で小さいという不均一な分布を持ち、フリー磁性層２８内における単磁区化が妨げられる場合があるが、固定磁性層２６を上記の積層構造とすることにより双極子磁界Ｈｄを小さくすることができ、これによってフリー磁性層２８内に磁壁ができて磁化の不均一が発生しバルクハウゼンノイズなどが発生することを防止することができる。
【０１１７】
フリー磁性層２８は、磁気的膜厚（Ｍｓ×ｔ；飽和磁化と膜厚の積）の大きさが異なる第２フリー磁性層２８ａと第１フリー磁性層２８ｃが、非磁性中間層２６ｂを介して積層され、第２フリー磁性層２８ａと第１フリー磁性層２８ｃの磁化方向が反平行となるフェリ磁性状態である。このとき、磁気的膜厚（Ｍｓ×ｔ）が大きい方、例えば、第２フリー磁性層２８ａの磁化方向が、ハードバイアス層から発生する磁界の方向（図示Ｘ方向）に向き、第１フリー磁性層２８ｃの磁化方向が、１８０度反対方向（図示Ｘ方向と反平行方向）に向いた状態になる。
【０１１８】
第２フリー磁性層２８ａと第１フリー磁性層２８ｃの磁化方向が１８０度異なる反平行のフェリ磁性状態になると、フリー磁性層の膜厚を薄くすることと同等の効果が得られ、単位面積あたりの実効的な磁気モーメントが小さくなり、フリー磁性層２８の磁化が変動しやすくなって、磁気検出素子の磁界検出感度が向上する。
【０１１９】
第２フリー磁性層２８ａの磁気的膜厚（Ｍｓ×ｔ）と第１フリー磁性層２８ｃの磁気的膜厚（Ｍｓ×ｔ）を足し合わせた合成の磁気的膜厚（Ｍｓ×ｔ）の方向がフリー磁性層２８の磁化方向となる。
【０１２０】
ただし、固定磁性層２６の磁化方向との関係で出力に寄与するのは第２フリー磁性層２８ａの磁化方向のみである。
【０１２１】
保護層２９は、Ｔａ，Ｈｆ，Ｎｂ，Ｚｒ，Ｔｉ，Ｍｏ，Ｗのうち少なくとも１種以上で形成される。保護層２９の膜厚は３０Å程度である。
【０１２２】
ハードバイアス層３５，３５は、Ｃｏ−Ｐｔ（コバルト−白金）合金やＣｏ−Ｃｒ−Ｐｔ（コバルト−クロム−白金）合金などの硬磁性材料で形成される。これら合金の結晶構造は一般的にはバルクにおいて、面心立方構造（ｆｃｃ）と稠密六方構造（ｈｃｐ）の混相となる組成付近の膜組成に設定されている。
【０１２３】
バイアス下地層３４，３４は、Ｃｒ，Ｔｉ，Ｗ，Ｍｏ，Ｖ，Ｍｎ，Ｎｂ，Ｔａのいずれか１種または２種以上の非磁性元素で形成されることが好ましい。例えば、ＣｒやＷ50Ｍｏ50によって形成される。バイアス下地層３４，３４を結晶構造がｂｃｃ（体心立方格子）構造であるＣｒなどを用いて形成すると、ハードバイアス層３５，３５の保磁力及び角形比が大きくなりバイアス磁界を大きくできる。
【０１２４】
ここで上記の金属で形成されたバイアス下地層３４，３４とハードバイアス層３５，３５を構成するＣｏＰｔ系合金のｈｃｐ構造の格子定数は近い値となるために、ＣｏＰｔ系合金はｆｃｃ構造を形成しづらくｈｃｐ構造で形成されやすくなる。このときｈｃｐ構造のｃ軸はＣｏＰｔ系合金とバイアス下地層３４，３４の境界面内に優先配向される。ｈｃｐ構造はｆｃｃ構造に比べてｃ軸方向に大きな磁気異方性を生じるため、ハードバイアス層３５，３５に磁界を与えたときの保磁力Ｈｃは大きくなる。さらにｈｃｐのｃ軸はＣｏＰｔ系合金とバイアス下地層３４，３４との境界面内で優先配向となっているため、残留磁化が増大し、残留磁化／飽和磁化で求められる角形比Ｓは大きくなる。その結果、ハードバイアス層３５，３５の特性を向上させることができ、ハードバイアス層３５，３５から発生するバイアス磁界を増大させることができる。
【０１２５】
なお、下部電極層２２及び上部電極層３０はＷ，Ｔａ，Ｃｒ，Ｃｕ，Ｒｈ，Ｉｒ，Ｒｕ，Ａｕなどの導電性材料を用いて形成することができる。
【０１２６】
なお、下部電極層２２、上部電極層３０としてＴａを用いる場合には、下部電極層２２、上部電極層３０の下層に、Ｃｒの中間層を設けることによってＣｒの上層に積層されるＴａの結晶構造を低抵抗の体心立方構造にしやすくなる。
【０１２７】
また、下部電極層２２、上部電極層３０としてＣｒを用いる場合には、下部電極層２２、上部電極層３０の下層にＴａの中間層を設けることにより、Ｃｒがエピタキシャルに成長して、抵抗値を低減できる。
【０１２８】
絶縁層３３，３３と絶縁層３６，３６は、アルミナ（Ａｌ2Ｏ3）や酸化ケイ素（ＳｉＯ2）やＡｌ−Ｓｉ−Ｏなどの絶縁性材料を用いて形成することができる。
【０１２９】
なお、下地層２３は、Ｔａ，Ｈｆ，Ｎｂ，Ｚｒ，Ｔｉ，Ｍｏ，Ｗのうち少なくとも１種以上で形成されることが好ましい。下地層２３は５０Å以下程度の膜厚で形成される。なおこの下地層２３は形成されていなくても良い。
【０１３０】
シード層２４は、ＮｉＦｅ、ＮｉＦｅＣｒやＣｒなどを用いて形成する。
なお、図１に示される磁気検出素子は各層の膜面と垂直方向にセンス電流が流れるＣＰＰ型であるため、シード層２４にも適切にセンス電流が流れる必要性がある。よってシード層２４は比抵抗の高い材質でないことが好ましい。従って、ＣＰＰ型ではシード層２４はＮｉＦｅ合金、Ｃｒなどの比抵抗の低い材質で形成されることが好ましい。なおシード層２４は形成されなくても良い。
【０１３１】
図１に示される本実施の形態の磁気検出素子では、多層膜Ｔ１のトラック幅方向（図示Ｘ方向）における側端面Ｔ１ｓ，Ｔ１ｓに、縦バイアス層であるハードバイアス層３５，３５と多層膜Ｔ１を電気的に絶縁する絶縁酸化膜３２，３２が設けられている。
【０１３２】
従って、多層膜Ｔ１の側端面Ｔ１ｓ，Ｔ１ｓの電気的絶縁を確実にとることができ、多層膜Ｔ１の導電性の材料からなるハードバイアス層３５，３５に接している部分から検出電流が分流することを防止して、磁気検出素子の出力を向上させることが容易になる。
【０１３３】
絶縁酸化膜３２，３２は、例えば、多層膜Ｔ１を構成する各層の材料が酸化されて形成された層、下部電極層の材料が酸化されて形成された層、金属材料又は半導体材料の酸化物層のうち１つまたは２つ以上を有するものとできる。
【０１３４】
図１では、多層膜Ｔ１が側端面Ｔ１ｓ，Ｔ１ｓから所定の厚さ酸化されて形成された層、多層膜Ｔ１を構成する各層の材料が多層膜Ｔ１のミリング形成時に再付着したものが酸化されて形成された層と下部電極層の材料が酸化されて形成された層を合わせて第１酸化層Ｆ’，Ｆ’とし、第１酸化層Ｆ’，Ｆ’の上に、アルミニウム又はケイ素などの金属材料又は半導体材料の酸化物層である第２酸化層Ｍ’，Ｍ’が積層されている。
【０１３５】
なお、多層膜Ｔ１の側端面Ｔ１ｓ，Ｔ１ｓから所定の厚さ酸化された層の、側端面Ｔ１ｓ，Ｔ１ｓからの厚さ寸法（前記所定の厚さ）は、１ｎｍ〜５ｎｍである。
【０１３６】
なお、図１では、下部電極層２２の多層膜Ｔ１の両側領域が一部削られており、下部電極層２２の多層膜Ｔ１の下面と接続されている部分が図示上方に突出した形状になっている。下部電極層２２が凸型形状であると、下部電極層２２と多層膜Ｔ１の側端面Ｔ１ｓ，Ｔ１ｓの電気的短絡を確実に防ぐことが容易になり、磁気検出素子のトラック幅を一定に揃えることが容易になる。
【０１３７】
ただし、下部電極層２２の多層膜Ｔ１の両側領域が削られず、下部電極層２２が点線Ａ，Ａで示される平坦な上面を持つようにしても良い。また、下部電極層２２の多層膜Ｔ１の両側領域に延びている部分の表面が酸化されて第１酸化層Ｆ’，Ｆ’の一部となってもよい。
【０１３８】
図１に示された磁気検出素子は、一対のハードバイアス層３５，３５によって、フリー磁性層２８に縦バイアス磁界を供給するものである。従って、多層膜Ｔ１の側端面Ｔ１ｓ，Ｔ１ｓに形成された絶縁酸化膜３２，３２の膜厚が厚すぎると、フリー磁性層２８に適切な大きさの縦バイアス磁界を供給することができなくなる。一方、絶縁酸化膜３２，３２の膜厚が薄すぎると多層膜Ｔ１の側端面Ｔ１ｓ，Ｔ１ｓの電気的絶縁を確実にとることができなくなり、ハードバイアス層３５，３５への分流が発生して磁気検出素子の出力が低下する。従って、絶縁酸化膜３２，３２の膜厚を薄くすることと、多層膜Ｔ１の側端面Ｔ１ｓ，Ｔ１ｓの電気的絶縁を確実にとることを両立させることが必要になる。
【０１３９】
本発明では、アルミナ等の金属酸化物や酸化ケイ素などの半導体酸化物からなるターゲットを用いたスパッタ成膜によって、絶縁酸化膜３２，３２を成膜することも可能である。しかし、アルミナ等の金属酸化物や酸化ケイ素などの半導体酸化物をターゲットとして用いると、形成された絶縁酸化膜３２，３２にピンホールが生じやすくなり、多層膜Ｔ１の側端面Ｔ１ｓ，Ｔ１ｓの電気的絶縁を確実にとることが難しくなる。
【０１４０】
そこで、図１では、絶縁酸化膜３２，３２を多層膜Ｔ１のトラック幅方向における側端面Ｔ１ｓ，Ｔ１ｓに付着した金属層（多層膜Ｔ１を構成する各層の材料や下部電極層２２の材料からなる層）や多層膜Ｔ１を側端面Ｔ１ｓ，Ｔ１ｓから所定の厚さ、自然酸化或いはプラズマ酸化やラジカル酸化などの陽極酸化によって酸化させて形成した第１酸化層Ｆ’，Ｆ’と、第１酸化層Ｆ’，Ｆ’上に、アルミニウム（Ａｌ）などの金属材料やケイ素（Ｓｉ）などの半導体材料をスパッタ成膜した後、この金属材料や半導体材料を自然酸化或いはプラズマ酸化やラジカル酸化などの陽極酸化によって酸化させて形成した第２酸化層Ｍ’，Ｍ’の多層構造を有するものとして示している。
【０１４１】
多層膜Ｔ１の側端面Ｔ１ｓ，Ｔ１ｓ上にまず金属や半導体を付着させ、後からこの金属や半導体を酸化させる方法を用いると、膜厚が薄くしかもピンホールの数が少ない絶縁酸化膜３２，３２を形成することが容易になる。
【０１４２】
本発明では、絶縁酸化膜３２，３２の膜厚ｔを３ｎｍ〜２０ｎｍとしてもピンホールが少なく多層膜Ｔ１の側端面Ｔ１ｓ，Ｔ１ｓの電気的絶縁を確実にとることができる磁気検出素子を提供できる。
【０１４３】
多層膜Ｔ１の側端面Ｔ１ｓ，Ｔ１ｓとハードバイアス層３５，３５の距離を調節して、フリー磁性層２８に供給される縦バイアス磁界の大きさを調節したいときには、第２酸化層Ｍ’，Ｍ’の厚さを調節することにより絶縁酸化膜３２，３２の膜厚ｔを調節すればよい。
【０１４４】
なお、絶縁酸化膜３２，３２が、多層膜Ｔ１内を流れる伝導電子のスピン状態（エネルギー、量子状態など）を保持したまま鏡面反射するスペキュラー膜（鏡面反射膜）であることが好ましい。
【０１４５】
前述のように、絶縁酸化膜３２，３２は、例えば、多層膜Ｔ１を構成する各層の材料が酸化されて形成された層、下部電極層の材料が酸化されて形成された層、金属材料又は半導体材料の酸化物層のうち１つまたは２つ以上を有するものである。これらの層を適切な酸化膜とすることで、絶縁酸化膜３２，３２をスペキュラー膜として機能させることができる。
【０１４６】
特に、第２酸化層Ｍ’，Ｍ’を以下の材料からなる層として形成すると、絶縁酸化膜３２，３２を確実にスペキュラー膜として機能させることができるので好ましい。
【０１４７】
Ｆｅ−Ｏ、Ｎｉ−Ｏ、Ｃｏ−Ｏ、Ｃｏ−Ｆｅ−Ｏ、Ｃｏ−Ｆｅ−Ｎｉ−Ｏ、Ａｌ−Ｏ、Ａｌ−Ｑ−Ｏ（ここでＱはＢ、Ｓｉ、Ｎ、Ｔｉ、Ｖ、Ｃｒ、Ｍｎ、Ｆｅ、Ｃｏ、Ｎｉから選択される１種以上）、Ｒ−Ｏ（ここでＲはＣｕ、Ｔｉ、Ｖ、Ｃｒ、Ｚｒ、Ｎｂ、Ｍｏ、Ｈｆ、Ｔａ、Ｗから選択される１種以上）のいずれか１種あるいは２種以上の酸化物。
【０１４８】
なお例えばＦｅ−Ｏの中でもα−Ｆｅ2Ｏ3、Ｎｉ−Ｏの中でもＮｉＯ、Ａｌ−Ｑ−Ｏの中でもＡｌＱＯ、Ｒ−Ｏの中でもＲＯとなる組成式を満たすことが好ましい。
【０１４９】
これら酸化物の形成は、構成元素のターゲットを用いてスパッタ成膜するか、酸素以外の構成元素のターゲットを用意し、多層膜Ｔ１の側端面Ｔ１ｓ，Ｔ１ｓに酸素以外の構成元素の膜をスパッタ成膜した後、自然酸化、プラズマ酸化、あるいはラジカル酸化などによって、酸素以外の構成元素からなる膜を酸化させることによる。なお酸素以外の構成元素の膜すべてを酸化させないと適切に鏡面反射効果を有するスペキュラー膜を形成することはできない。
【０１５０】
また上記の酸化方法によって形成されたスペキュラー膜は、化学量論的な組成を有していた方が良いが有していなくても鏡面反射効果を発揮させることができる。
【０１５１】
上記のように化学量論的な組成を有さなくても十分な絶縁性を有するスペキュラー膜では、多層膜Ｔ１の側端面Ｔ１ｓ，Ｔ１ｓとの界面付近に適切にポテンシャル障壁が形成され、鏡面反射効果を発揮することが可能になる。
【０１５２】
例えばスペキュラー膜をＡｌ−Ｏで形成するとき、Ａｌ2Ｏ3で形成されたターゲットでスペキュラー膜をスパッタ成膜すると、化学量論的な組成を有するスペキュラー膜を形成することができないが、極端に酸素が少なくなければスペキュラー膜と多層膜Ｔ１の側端面Ｔ１ｓ，Ｔ１ｓとの界面付近に適切なポテンシャル障壁を形成でき、鏡面反射効果を有効に発揮させることができる。
【０１５３】
あるいは第２酸化層Ｍ’，Ｍ’の代わりに、Ａｌ−Ｎ、Ａｌ−Ｑ−Ｎ（ここでＱはＢ、Ｓｉ、Ｏ、Ｔｉ、Ｖ、Ｃｒ、Ｍｎ、Ｆｅ、Ｃｏ、Ｎｉから選択される１種以上）、Ｒ−Ｎ（ここでＲはＴｉ、Ｖ、Ｃｒ、Ｚｒ、Ｎｂ、Ｍｏ、Ｈｆ、Ｔａ、Ｗから選択される１種以上）の窒化物からなる層を形成してもよい。
【０１５４】
なおＡｌ−Ｎの中でもＡｌＮ、Ａｌ−Ｑ−Ｎの中でもＡｌＱＮ、Ｒ−Ｎの中でもＲＮとなる組成式を満たすことが好ましい。
【０１５５】
これら窒化物の形成は、構成元素のターゲットを用いてスパッタ成膜するか、例えば窒素以外の構成元素のターゲットを用意し、多層膜Ｔ１の側端面Ｔ１ｓ，Ｔ１ｓに窒素以外の構成元素の膜をスパッタ成膜した後、窒素以外の構成元素からなる膜を窒化させることによる。
【０１５６】
または、第２酸化層Ｍ’，Ｍ’の代わりに、半金属ホイッスラー合金からなる層を形成してもよい。半金属ホイッスラー金属には、ＮｉＭｎＳｂ、ＰｔＭｎＳｂなどを選択できる。
【０１５７】
絶縁酸化層３２，３２がスペキュラー膜として機能すると、素子面積の狭小化においてもアップスピン電子を持つ伝導電子の平均自由行程λ+を従来に比べて伸ばすことが可能になり、よってアップスピン電子を持つ伝導電子の平均自由行程λ+と、ダウンスピン電子を持つ伝導電子の平均自由行程λ-との差を大きくすることができ、従って再生出力の向上とともに、抵抗変化率（ΔＲ／Ｒ）の向上を図ることが可能になる。
【０１５８】
特に、磁気検出素子のトラック幅寸法が小さくなると、アップスピン電子を持つ伝導電子が多層膜Ｔ１の側端面Ｔ１ｓ，Ｔ１ｓに到達する回数が増え、スペキュラー膜の持つ鏡面反射効果を有効に機能させることができ、抵抗変化率の向上を図ることができる。
【０１５９】
なお、図１では、絶縁酸化膜３２，３２を第１酸化層Ｆ’，Ｆ’と第２酸化層Ｍ’，Ｍ’の２層構造を有するものとして示しているが、本発明では絶縁酸化膜３２，３２を第１酸化層Ｆ’，Ｆ’だけからなるものとしてもよい。絶縁酸化膜３２，３２が第１酸化層Ｆ’，Ｆ’だけからなるときでも、第１酸化層Ｆ’，Ｆ’がスペキュラー膜として機能することが望ましい。
【０１６０】
または、絶縁酸化膜３２，３２を第２酸化層Ｍ’，Ｍ’だけからなるものとしてもよい。絶縁酸化膜３２，３２が第２酸化層Ｍ’，Ｍ’だけからなるときでも、第２酸化層Ｍ’，Ｍ’がスペキュラー膜として機能することが望ましい。
【０１６１】
また、第１酸化層Ｆ’，Ｆ’は、多層膜Ｔ１が側端面Ｔ１ｓ，Ｔ１ｓから所定の厚さ酸化されて形成された層、多層膜Ｔ１を構成する各層の材料が多層膜Ｔ１のミリング形成時に再付着したものが酸化されて形成された層と下部電極層の材料が酸化されて形成された層のうち一つの層だけからなるものであってもよいし、２つ以上の層からなっていてもよい。
【０１６２】
なお、ハードバイアス層３５，３５は、フリー磁性層２８を構成する第２フリー磁性層２８ａと第１フリー磁性層２８ｃのうち、一方の磁化方向を揃えるだけでよい。図１では、ハードバイアス層３５，３５は第２フリー磁性層２８ａの側端面のみと対向するように形成され、第２フリー磁性層２８ａの磁化方向のみをそろえている。
第２フリー磁性層２８ａの磁化方向が一定方向に揃えられると、第１フリー磁性層２８ｃは磁化方向が反平行となるフェリ磁性状態となり、フリー磁性層全体の磁化方向が一定方向に揃えられる。
【０１６３】
第１フリー磁性層２８ｃの磁化方向とハードバイアス層３５，３５からの縦バイアス磁界方向は１８０°異なる向きであるが、本実施の形態では、ハードバイアス層３５，３５からの縦バイアス磁界が直接第１フリー磁性層２８ｃに影響を及ぽす程度が小さいので、第１フリー磁性層２８ｃの磁化方向の乱れを抑えることができる。
【０１６４】
図１に示される磁気検出素子では、ハードバイアス層３５，３５と下部電極層２２の間に絶縁層３３，３３が形成されている。絶縁層３３，３３が形成されると、多層膜Ｔの側端面Ｔ１ｓ，Ｔ１ｓからの洩れ電流の発生を抑えることが容易になると同時に、ハードバイアス層３５，３５を平坦な層として形成することができ、安定した縦バイアス磁界を発生させることができるようになる。
【０１６５】
また、下部電極層２２及び上部電極層３０が磁性材料によって形成され、下部電極層２２及び上部電極層３０がそれぞれ、下部シールド層及び上部シールド層の機能を有してもよい。
【０１６６】
図２は、本発明における第２の実施形態の磁気検出素子を記録媒体との対向面側から見た部分断面図である。
【０１６７】
図２に示される磁気検出素子は、第１酸化層Ｆ’，Ｆ’だけが多層膜Ｔ１の側端面Ｔ１ｓ，Ｔ１ｓの全面上に成膜され、第２酸化層Ｍ’，Ｍ’は多層膜Ｔ１の側端面Ｔ１ｓ，Ｔ１ｓのハードバイアス層３５，３５に対向する部分とその上下周辺でのみ多層膜Ｔ１とハードバイアス層３５，３５間の絶縁をとる構造である点で図１に示された磁気検出素子と異なっている。
【０１６８】
図２に示される本実施の形態の磁気検出素子でも、多層膜Ｔ１の側端面Ｔ１ｓ，Ｔ１ｓのハードバイアス層３５，３５に対向する部分とその上下周辺では、絶縁酸化膜３２，３２が第１酸化層Ｆ’，Ｆ’と第２酸化層Ｍ’，Ｍ’の２層構造となっているので、多層膜Ｔ１の側端面Ｔ１ｓ，Ｔ１ｓとハードバイアス層３５，３５の電気的絶縁を確実にとることができ、多層膜Ｔ１の導電性の材料からなるハードバイアス層３５，３５に接している部分から検出電流が分流することを防止して、磁気検出素子の出力を向上させることが容易になる。
【０１６９】
なお、図２でも、多層膜Ｔ１が側端面Ｔ１ｓ，Ｔ１ｓから所定の厚さ酸化されて形成された層、多層膜Ｔ１を構成する各層の材料が多層膜Ｔ１のミリング形成時に再付着したものが酸化されて形成された層と下部電極層の材料が酸化されて形成された層を合わせて第１酸化層Ｆ’，Ｆ’とし、アルミニウム又はケイ素などの金属材料又は半導体材料の酸化物層を第２酸化層Ｍ’，Ｍ’としている。
【０１７０】
図２の磁気検出素子でも、第１酸化層Ｆ’，Ｆ’と第２酸化層Ｍ’，Ｍ’は、図１の磁気検出素子と同じ材料、同じ酸化方法で形成される。ただし、図１の磁気検出素子では、第１酸化層Ｆ’，Ｆ’、第２酸化層Ｍ’，Ｍ’、絶縁層３３，３３の順序で成膜していくが、図２の磁気検出素子では、第１酸化層Ｆ’，Ｆ’、絶縁層３３，３３、第２酸化層Ｍ’，Ｍ’の順序で積層していく。
【０１７１】
図２の磁気検出素子では、第１酸化層Ｆ’，Ｆ’と第２酸化層Ｍ’，Ｍ’が重なっている部分で、第１酸化層Ｆ’，Ｆ’の膜厚と第２酸化層Ｍ’，Ｍ’の膜厚の和ｔを３ｎｍ〜２０ｎｍとすると、多層膜Ｔ１の側端面Ｔ１ｓ，Ｔ１ｓの電気的絶縁を確実にとることができ、なおかつフリー磁性層２８に十分な大きさの縦バイアス磁界を供給できる磁気検出素子を提供できる。
【０１７２】
図３は、本発明における第３の実施形態の磁気検出素子を記録媒体との対向面側から見た部分断面図である。
【０１７３】
図３に示される磁気検出素子は、ハードバイアス層３５，３５と下部電極層２２の間に絶縁層３３，３３が形成されずに、下部電極層２２上に第１酸化層Ｆ’，Ｆ’と第２酸化層Ｍ’，Ｍ’からなる絶縁酸化膜３２，３２のみを介してバイアス下地層３４，３４及びハードバイアス層３５，３５が積層されている点で図１の磁気検出素子と異なっている。
【０１７４】
図３の磁気検出素子では、多層膜Ｔ１とハードバイアス層３５，３５間の電気的絶縁性及び下部電極層２２とハードバイアス層３５，３５間の電気的絶縁性は絶縁酸化膜３２，３２の絶縁耐圧に依存している。
【０１７５】
図３に示される磁気検出素子でも、絶縁酸化膜３２，３２を第１酸化層Ｆ’，Ｆ’と第２酸化層Ｍ’，Ｍ’の２層構造を有するものとしているので、多層膜Ｔ１とハードバイアス層３５，３５間の電気的絶縁を確実にとることができる。
【０１７６】
なお、図３でも、多層膜Ｔ１が側端面Ｔ１ｓ，Ｔ１ｓから所定の厚さ酸化されて形成された層、多層膜Ｔ１を構成する各層の材料が多層膜Ｔ１のミリング形成時に再付着したものが酸化されて形成された層と下部電極層の材料が酸化されて形成された層を合わせて第１酸化層Ｆ’，Ｆ’とし、アルミニウム又はケイ素などの金属材料又は半導体材料の酸化物層を第２酸化層Ｍ’，Ｍ’としている。
【０１７７】
また、第２酸化層Ｍ’，Ｍ’をアルミニウム（Ａｌ）などの金属材料やケイ素（Ｓｉ）などの半導体材料をスパッタ成膜した後、この金属材料や半導体材料を自然酸化或いはプラズマ酸化やラジカル酸化などの陽極酸化によって酸化させて形成することにより、膜厚が薄くしかもピンホールの数が少ない絶縁酸化膜３２，３２を形成することが容易になる。
【０１７８】
本発明では、絶縁酸化膜３２，３２の膜厚ｔを３ｎｍ〜２０ｎｍとしてもピンホールが少なく多層膜Ｔ１の側端面Ｔ１ｓ，Ｔ１ｓの電気的絶縁を確実にとり、なおかつフリー磁性層２８に十分な大きさの縦バイアス磁界を供給できる磁気検出素子を提供できる。
【０１７９】
また、アルミナなどの酸化物ターゲットを用いて絶縁酸化膜３２，３２をスパッタ成膜すると、多層膜Ｔ１の下面付近の屈曲部Ｋ，Ｋの周囲に十分な厚さの絶縁酸化膜３２，３２を堆積させることが難しいという問題が生じるが、第２酸化層Ｍ’，Ｍ’を金属材料または半導体材料の自然酸化あるいは陽極酸化によって形成することにより、屈曲部Ｋ，Ｋの周囲の絶縁耐圧を向上させることができる。
【０１８０】
また、図３では、下部電極層２２の多層膜Ｔ１の両側領域に延びている部分の表面が酸化されて第１酸化層Ｆ’，Ｆ’の一部となっており、下部電極層２２とハードバイアス層３５，３５間の電気的絶縁性が向上している。
【０１８１】
図４は、本発明における第４の実施形態の磁気検出素子を記録媒体との対向面側から見た部分断面図である。
【０１８２】
図４に示される磁気検出素子は、下から順に、フリー磁性層２８、非磁性材料層２７、固定磁性層２６、及び反強磁性層２５が積層されている、いわゆるトップスピンバルブ型の磁気検出素子である点で図３に示された磁気検出素子と異なっている。
【０１８３】
図４に示される磁気検出素子でも、多層膜Ｔ２とハードバイアス層３５，３５間の電気的絶縁性及び下部電極層２２とハードバイアス層３５，３５間の電気的絶縁性は絶縁酸化膜３２，３２の絶縁耐圧に依存している。
【０１８４】
図４に示される磁気検出素子でも、絶縁酸化膜３２，３２を第１酸化層Ｆ’，Ｆ’と第２酸化層Ｍ’，Ｍ’の２層構造を有するものとしているので、多層膜Ｔ１とハードバイアス層３５，３５間の電気的絶縁を確実にとることができる。
【０１８５】
なお、図４でも、多層膜Ｔ１が側端面Ｔ１ｓ，Ｔ１ｓから所定の厚さ酸化されて形成された層、多層膜Ｔ１を構成する各層の材料が多層膜Ｔ１のミリング形成時に再付着したものが酸化されて形成された層と下部電極層の材料が酸化されて形成された層を合わせて第１酸化層Ｆ’，Ｆ’とし、アルミニウム又はケイ素などの金属材料又は半導体材料の酸化物層を第２酸化層Ｍ’，Ｍ’としている。
【０１８６】
また、第２酸化層Ｍ’，Ｍ’をアルミニウム（Ａｌ）などの金属材料やケイ素（Ｓｉ）などの半導体材料をスパッタ成膜した後、この金属材料や半導体材料を自然酸化或いはプラズマ酸化やラジカル酸化などの陽極酸化によって酸化させて形成することにより、膜厚が薄くしかもピンホールの数が少ない絶縁酸化膜３２，３２を形成することが容易になる。
【０１８７】
本発明では、絶縁酸化膜３２，３２の膜厚ｔを３ｎｍ〜２０ｎｍとしてもピンホールが少なく多層膜Ｔ２の側端面Ｔ２ｓ，Ｔ２ｓの電気的絶縁を確実にとり、なおかつフリー磁性層２８に十分な大きさの縦バイアス磁界を供給できる磁気検出素子を提供できる。
【０１８８】
また、アルミナなどの酸化物ターゲットを用いて絶縁酸化膜３２，３２をスパッタ成膜すると、多層膜Ｔ２の下面付近の屈曲部Ｋ２，Ｋ２の周囲に十分な厚さの絶縁酸化膜３２，３２を堆積させることが難しいという問題が生じるが、第２酸化層Ｍ’，Ｍ’を金属材料または半導体材料の自然酸化あるいは陽極酸化によって形成することにより、屈曲部Ｋ２，Ｋ２の周囲の絶縁耐圧を向上させることができる。
【０１８９】
また、図４に示される磁気検出素子では、絶縁酸化膜３２，３２の膜厚、特に第２酸化層Ｍ’，Ｍ’を薄くしつつ、下部電極層２２とハードバイアス層３５，３５間の電気的絶縁をとることができるので、フリー磁性層２８が多層膜Ｔ２の下側に積層される場合でも、ハードバイアス層３５，３５をフリー磁性層２８に確実に対向させることができる。
【０１９０】
図１に示された磁気検出素子の製造方法を説明する。
まず、図６に示されるように、図示しない基板上に、アルミナなどの下地層（図示せず）を介して、下部シールド層２１、下部電極層２２、並びに下地層２３、シード層２４、反強磁性層２５、第１固定磁性層２６ａ、非磁性中間層２６ｂ、第２固定磁性層２６ｃ、非磁性材料層２７、第２フリー磁性層２８ａ、非磁性中間層２８ｂ、第１フリー磁性層２８ｃ、及び保護層２９からなる多層膜Ｔ１を成膜する。各層の材料は、図１に示された磁気検出素子の同じ符号をつけた層の材料と同じなので説明を省略する。
【０１９１】
各層の形成は例えばスパッタ成膜である。スパッタ成膜では、例えばＤＣマグネトロンスパッタ法、ＲＦマグネトロンスパッタ法、イオンビームスパッタ法、ロングスロースパッタ法、コリメーションスパッタ法のいずれか、またはそれらを組み合せたスパッタ法などを使用できる。
【０１９２】
さらに、保護層２９の上にレジスト層Ｒ１を形成する。レジスト層Ｒ１のトラック幅方向（図示Ｘ方向）における幅寸法を、フリー磁性層の上面の幅寸法で決定されるトラック幅と同程度で形成することが好ましい。
【０１９３】
そして図７に示す工程では、保護層２９から下地層２３までの各層で構成される多層膜Ｔ１のレジスト層Ｒ１に覆われずに表面が露出している領域及び下部電極層２２の一部をイオンミリングなどで除去する。図７に示す工程におけるイオンミリングの、多層膜Ｔ１の上面Ｔ１ａの法線方向（前記基板の表面の法線方向）に対する入射角度θ１は、５°〜２０°である。
【０１９４】
図７に示されるイオンミリング工程で、レジスト層Ｒ１に覆われることにより除去されずに残された多層膜Ｔ１のトラック幅方向の側端面Ｔ１ｓ，Ｔ１ｓに金属層Ｈ，Ｈが付着する。この金属層Ｈ，Ｈは多層膜Ｔ１の材料及び下部電極層２２の材料が前記ミリング工程時に再付着したものである。
【０１９５】
金属層Ｈ，Ｈの厚さは多層膜Ｔ１の上層に行く程厚くなる。本発明では、多層膜Ｔ１の最上部での金属層Ｈ，Ｈの厚さは５ｎｍ〜１０ｎｍである。
【０１９６】
次に、図８に示すように、多層膜Ｔ１の表面に対する法線方向（前記基板の表面の法線方向）から角度θ２だけ傾いた入射角度のイオンミリングを行う。
【０１９７】
角度θ２は前述の角度θ１より大きく、例えば４５°〜７０°である。
角度θ２のイオンミリングを行うと、図８に示されるように、多層膜Ｔ１の側端面Ｔ１ｓ，Ｔ１ｓをサイドミリングして、金属層Ｈ，Ｈを削って薄くできる。
【０１９８】
なお、金属層Ｈ，Ｈが完全に除去されるまでイオンミリングを行うと、多層膜Ｔ１の側端面Ｔ１ｓ，Ｔ１ｓにミリング粒子が打ち込まれて磁気検出素子の磁界検出特性が低下する。従って、図８に示される工程では、金属層Ｈ，Ｈをわずかに残すように削り、多層膜Ｔ１の側端面Ｔ１ｓ，Ｔ１ｓが損傷しないようにすることが好ましい。
【０１９９】
次に、多層膜Ｔ１の側端面Ｔ１ｓ，Ｔ１ｓに残った金属層Ｈ，Ｈ及び多層膜Ｔ１を側端面Ｔ１ｓ，Ｔ１ｓから所定の厚さ酸化させて第１酸化層Ｆ’，Ｆ’にさせる（図９）。
【０２００】
なお、多層膜Ｔ１を側端面Ｔ１ｓ，Ｔ１ｓから酸化させるときの前記所定の厚さは、１ｎｍ〜５ｎｍである。
【０２０１】
また、下部電極層２２の多層膜Ｔ１の両側領域に延びている部分の表面も酸化されて第１酸化層Ｆ’，Ｆ’の一部となる。
【０２０２】
酸化には自然酸化、或いはプラズマ酸化又はラジカル酸化などの陽極酸化のうちいずれか１種以上の酸化方法を用いることが好ましい。ただし、これ以外の酸化方法であっても良い。特に、酸化速度が速いことと酸化工程における膜の損傷度が低いことからラジカル酸化を用いることが好ましい。
【０２０３】
金属層Ｈ，Ｈ及び多層膜Ｔ１の側端面Ｔ１ｓ，Ｔ１ｓから所定の厚さの部分を酸化させることにより、多層膜Ｔ１を構成する各層の電気的絶縁、特にフリー磁性層２８と固定磁性層２６間の電気的絶縁をとることができる。
【０２０４】
また、第１酸化層Ｆ’，Ｆ’は図１に示された磁気検出素子の絶縁酸化膜３２，３２の構成要素になるものである。金属層Ｈ，Ｈ及び多層膜Ｔ１を後から酸化させることにより均一で高密度の第１酸化層Ｆ’，Ｆ’を形成できるので、後の工程で形成されるハードバイアス層３５，３５からフリー磁性層２８に十分な縦バイアス磁界を供給できるように第１酸化層Ｆ’，Ｆ’を薄くしても、第１酸化層Ｆ’，Ｆ’のピンホールを少なくして、多層膜Ｔ１の側端面Ｔ１ｓ，Ｔ１ｓの電気的絶縁を確実にとることができるようになる。
【０２０５】
図８に示されたサイドミリング工程によって、金属層Ｈ，Ｈを薄くすると、金属Ｈ，Ｈを一回の酸化工程で完全に酸化させることも可能である。ただし、金属層Ｈ，Ｈを一回の酸化工程で完全に酸化できないときは、酸化工程を繰り返し行なっても良い。
【０２０６】
なお、金属層Ｈ，Ｈを削って薄くする工程を省略して、多層膜Ｔ１を削り出し形成した後、すぐに金属層Ｈ，Ｈを酸化させてもよい。
【０２０７】
または、金属層Ｈ，Ｈを完全に除去してしまい、多層膜Ｔ１を側端面Ｔ１ｓ，Ｔ１ｓから所定の厚さ酸化させて第１酸化層Ｆ’，Ｆ’としてもよい。
【０２０８】
第１酸化層Ｆ’，Ｆ’の形成後、図１０に示すように、第１酸化層Ｆ’，Ｆ’上及び下部電極層２２上に、アルミニウムなどの金属材料またはケイ素などの半導体材料を、スパッタ粒子の入射方向が等方的であるスパッタ成膜法によって成膜し、金属材料層（または半導体材料層）Ｍ，Ｍを形成する。
【０２０９】
次に、図１１に示す工程において、金属材料層（または半導体材料層）Ｍ，Ｍを酸化させて第２酸化層Ｍ’，Ｍ’にさせる。酸化には、自然酸化、或いはプラズマ酸化又はラジカル酸化などの陽極酸化のうちいずれか１種以上の酸化方法を用いることが好ましい。特に、酸化速度が速いことと酸化工程における膜の損傷度が低いことからラジカル酸化を用いることが好ましい。ただし、これ以外の酸化方法であっても良い。
【０２１０】
金属材料や半導体材料は、多層膜Ｔ１の側端面Ｔ１ｓ，Ｔ１ｓ上に緻密に付着させることが容易である。また、前記金属材料や前記半導体材料を多層膜Ｔ１の側端面Ｔ１ｓ，Ｔ１ｓ上に付着させた段階で、多少のピンホールが形成されても、前記金属材料や前記半導体材料を酸化させる段階でこれらのピンホールが埋められるので、形成された第２酸化層Ｍ’，Ｍ’はピンホールが少なくなり、多層膜Ｔ１の側端面Ｔ１ｓ，Ｔ１ｓの電気的絶縁を確実にとることができるものとなる。
【０２１１】
本発明では、第１酸化層Ｆ’，Ｆ’と第２酸化層Ｍ’，Ｍ’からなる多層構造を有する絶縁酸化膜３２，３２を、多層膜Ｔ１の側端面Ｔ１ｓ，Ｔ１ｓに形成することができるので、多層膜Ｔ１の側端面Ｔ１ｓ，Ｔ１ｓと前記一対の縦バイアス層の電気的絶縁をより確実にとることができるようになる。
【０２１２】
しかも、第１酸化層Ｆ’，Ｆ’と第２酸化層Ｍ’，Ｍ’の膜厚を薄くしても必要な絶縁耐圧を有する層とすることができる。
【０２１３】
従って、第１酸化層Ｆ’，Ｆ’と第２酸化層Ｍ’，Ｍ’からなる絶縁酸化膜３２，３２の膜厚を薄くでき、後の工程で形成されるハードバイアス層３５，３５からフリー磁性層２８に十分な縦バイアス磁界を供給できる。具体的には、前記絶縁酸化膜の膜厚を３ｎｍ〜２０ｎｍとすることができる。
【０２１４】
なお、第２酸化層Ｍ’，Ｍ’を形成するときに、本発明では、アルミナ等の金属酸化物からなるターゲットを用いたスパッタ成膜によって成膜することも可能である。また、酸化ケイ素などの半導体材料の酸化物からなるターゲットを用いたスパッタ成膜によって成膜することも可能である。
【０２１５】
ただし、アルミナ等の金属酸化物や酸化ケイ素などの半導体酸化物をターゲットとして用いると、形成された第２酸化層Ｍ’，Ｍ’の膜厚や組成が不均一になりやすく、ピンホールなどが生じやすくなって局所的に絶縁特性の弱い部分ができやすい。すると、絶縁特性の弱い部分に電流が集中して洩れ電流が発生したり、絶縁破壊が起きて、前記多層膜の側端面と前記一対の縦バイアス層が完全に導通して磁気検出素子の出力が著しく低下してしまうことがある。従って、上述したように、先に金属材料層（または半導体材料層）Ｍ，Ｍを成膜してから、酸化させて第２酸化層Ｍ’，Ｍ’にさせる方が望ましい。
【０２１６】
図１１では、絶縁酸化膜３２，３２を構成する第１酸化層Ｆ’，Ｆ’と第２酸化層Ｍ’，Ｍ’が分離している様子を図示している。ただし、実際に形成された絶縁酸化膜３２，３２において、第１酸化層Ｆ’，Ｆ’と第２酸化層Ｍ’，Ｍ’が明確に分離した状態にあるとは限らない。
【０２１７】
なお、第１酸化層Ｆ’，Ｆ’と第２酸化層Ｍ’，Ｍ’を適切な酸化膜とすることにより、絶縁酸化膜３２，３２を、多層膜Ｔ１内を流れる伝導電子のスピン状態（エネルギー、量子状態など）を保持したまま鏡面反射するスペキュラー膜（鏡面反射膜）とすることが好ましい。
【０２１８】
本実施の形態では、絶縁酸化膜３２，３２を構成する第１酸化層Ｆ’，Ｆ’と第２酸化層Ｍ’，Ｍ’を、金属材料または半導体材料の自然酸化または陽極酸化（プラズマ酸化、ラジカル酸化）によって形成するので、均一で高密度な酸化膜として形成することができる。従って、絶縁酸化膜３２，３２の鏡面反射効果を増大させて磁気検出素子の出力を大きくすることができる。
【０２１９】
特に、第２酸化層Ｍ’，Ｍ’を以下の材料からなる層として形成すると、絶縁酸化膜３２，３２をスペキュラー膜として機能させることが容易になるので好ましい。
【０２２０】
Ｆｅ−Ｏ、Ｎｉ−Ｏ、Ｃｏ−Ｏ、Ｃｏ−Ｆｅ−Ｏ、Ｃｏ−Ｆｅ−Ｎｉ−Ｏ、Ａｌ−Ｏ、Ａｌ−Ｑ−Ｏ（ここでＱはＢ、Ｓｉ、Ｎ、Ｔｉ、Ｖ、Ｃｒ、Ｍｎ、Ｆｅ、Ｃｏ、Ｎｉから選択される１種以上）、Ｒ−Ｏ（ここでＲはＣｕ、Ｔｉ、Ｖ、Ｃｒ、Ｚｒ、Ｎｂ、Ｍｏ、Ｈｆ、Ｔａ、Ｗから選択される１種以上）のいずれか１種或いは２種以上の酸化物。
【０２２１】
なお例えばＦｅ−Ｏの中でもα−Ｆｅ2Ｏ3、Ｎｉ−Ｏの中でもＮｉＯ、Ａｌ−Ｑ−Ｏの中でもＡｌＱＯ、Ｒ−Ｏの中でもＲＯとなる組成式を満たすことが好ましい。
【０２２２】
上記した第２酸化層Ｍ’，Ｍ’を形成する際、酸化物ターゲットを用いて直接酸化膜を堆積させてもよいが、まず上記各化合物の酸素を除いた元素からなるターゲットを用意し、このターゲットを用いて多層膜の側端面にかけて、各化合物の酸素を除いた元素からなる膜を成膜する。具体的に言えば、例えば酸化物層Ｏ，ＯをＴａＯで形成する場合、まずＴａ膜を多層膜の側端面にかけて成膜する。次に、前記Ｔａ膜を酸化する。酸化には自然酸化、プラズマ酸化、ラジカル酸化のうちいずれか１種以上の酸化方法を用いることが好ましい。またこれ以外の酸化方法であっても良い。
【０２２３】
なお上記した酸化工程で酸素を除いた元素から成る膜をすべて酸化し、これによって形成された酸化物層（スペキュラー膜）は化学量論的な組成に近く、隣接する多層膜との間に、十分なポテンシャル障壁を形成することが可能となる。この結果、十分な鏡面反射効果を得ることが可能になる。
【０２２４】
また上記した第２酸化層Ｍ’，Ｍ’の代わりに、Ａｌ−Ｎ、Ａｌ−Ｑ−Ｎ（ここでＱはＢ、Ｓｉ、Ｏ、Ｔｉ、Ｖ、Ｃｒ、Ｍｎ、Ｆｅ、Ｃｏ、Ｎｉから選択される１種以上）、Ｒ−Ｎ（ここでＲはＴｉ、Ｖ、Ｃｒ、Ｚｒ、Ｎｂ、Ｍｏ、Ｈｆ、Ｔａ、Ｗから選択される１種以上）の窒化物の層を形成してもよい。
【０２２５】
なおＡｌ−Ｎの中でもＡｌＮ、Ａｌ−Ｑ−Ｎの中でもＡｌＱＮ、Ｒ−Ｎの中でもＲＮとなる組成式を満たすことが好ましい。
【０２２６】
かかる場合、上記の窒化物の窒素を除いた元素から成る膜を、スパッタ成膜した後、前記膜を窒化させることで窒化物から成るスペキュラー膜を形成することができる。
【０２２７】
あるいは、第２酸化層Ｍ’，Ｍ’の代わりに半金属ホイッスラー合金の層を形成してもよい。金属ホイッスラー合金には、ＮｉＭｎＳｂ、ＰｔＭｎＳｂなどを選択できる。これら半金属ホイッスラー合金を、スパッタ成膜することが好ましい。
【０２２８】
なお上記した第２酸化層Ｍ’，Ｍ’の成膜の際におけるスパッタ条件は、例えば磁気検出素子を形成する基板の温度を２０℃〜１００℃とし、前記基板とターゲット間の距離を１００〜３００ｍｍとし、Ａｒガス圧を１０-5〜１０-3Ｔｏｒｒ（１．３×１０-3〜０．１３Ｐａ）とする。
【０２２９】
次に図１２に示されるように、絶縁酸化膜３２，３２上に、絶縁層３３，３３、バイアス下地層３４，３４及びハードバイアス層３５，３５をスパッタ成膜する。ハードバイアス層３５，３５は少なくともフリー磁性層２８のトラック幅方向における側端面に対向するように形成される。
【０２３０】
バイアス下地層３４，３４、ハードバイアス層３５，３５のスパッタ時におけるスパッタ粒子の入射角度は、例えば、多層膜Ｔ１上面に対する法線方向から５°〜４５°である。
【０２３１】
ハードバイアス層３５，３５からフリー磁性層２８に縦バイアス磁界が供給されて、フリー磁性層２８の磁化は適切にトラック幅方向（図示Ｘ方向）に単磁区化される。
【０２３２】
次にハードバイアス層３５，３５上に絶縁層３６，３６をスパッタ成膜する。絶縁層３６，３６の膜厚は５０〜２００Å程度であることが好ましい。これにより上部電極層３０から流れるセンス電流がハードバイアス層３５，３５に分流するのを抑制することが可能である。
【０２３３】
また絶縁層３６，３６のスパッタ時におけるスパッタ粒子の入射角度は、例えば、多層膜Ｔ１上面に対する法線方向から５°〜６０°である。
【０２３４】
絶縁層３３，３３、バイアス下地層３４，３４、ハードバイアス層３５，３５、及び絶縁層３６，３６の材料は、図１に示された磁気検出素子と同じなので説明を省略する。
【０２３５】
なお、絶縁層３３，３３、バイアス下地層３４，３４、ハードバイアス層３５，３５及び絶縁層３６，３６の材料の層が、レジスト層Ｒ１の上面や側端面に付着する。
【０２３６】
そしてレジスト層Ｒ１を除去する。図１２に示すように、レジスト層Ｒ１の上面や側面には、絶縁層３６，３６の材料などの層が付着しているからレジスト層Ｒ１を溶剤に浸して除去することは難しい。
【０２３７】
このため、スクラブ洗浄によって、レジスト層Ｒ１の上面などに付着した絶縁層３６，３６の材料などの層を一部除去してレジスト層Ｒ１の一部の表面を露出させた後、レジスト層Ｒ１を溶剤に浸しレジスト層Ｒ１を溶かして除去する。
【０２３８】
なおスクラブ洗浄には、例えばドライアイスの粒子を、レジスト層Ｒ１の表面に付着した絶縁材料などの層に衝突させて、絶縁材料などの層の一部を除去する方法などがある。
【０２３９】
レジスト層Ｒ１の除去後、多層膜Ｔ１の上面と電気的に接続される上部電極層３０及び上部磁極層３１を積層すると図１に示される磁気検出素子を形成できる。
【０２４０】
なお、図１０に示される工程と図１１に示される工程を繰り返し行い、第２酸化層Ｍ’，Ｍ’を多重構造とすることにより、多層膜Ｔ１の側端面Ｔ１ｓ，Ｔ１ｓとハードバイアス層３５，３５の電気的絶縁をより確実にとることができる。
【０２４１】
また、図１０に示される工程において第２酸化層Ｍ’，Ｍ’の膜厚を調節するか、または、図１０に示される工程と図１１に示される工程を繰り返し行い、第２酸化層Ｍ’，Ｍ’を多重構造として全体の膜厚を調節することにより、多層膜Ｔ１の側端面Ｔ１ｓ，Ｔ１ｓとハードバイアス層３５，３５の距離を調節し、フリー磁性層２８に供給される縦バイアス磁界の大きさを調節することができる。多層膜Ｔ１の有効幅は、図９に示された工程において、第１酸化層Ｆ’，Ｆ’を形成した段階で決定されるので、第２酸化層Ｍ’，Ｍ’の膜厚を変化させても、前記多層膜の有効幅が変化することを防止できる。
【０２４２】
図２に示される磁気検出素子を形成するときには、図８に示される工程の後、第１酸化層Ｆ’，Ｆ’、絶縁層３３，３３、第２酸化層Ｍ’，Ｍ’の順序で形成すればよい。
【０２４３】
図３に示される磁気検出素子を形成するときには、図１１に示される工程の後、第２酸化層Ｍ’，Ｍ’上に直接バイアス下地層３４，３４を積層すればよい。
【０２４４】
図４に示される磁気検出素子を形成するときには、図６に示される工程において多層膜Ｔ１の代わりに、下から第１フリー磁性層２８ｃ、非磁性中間層２８ｂ、第２フリー磁性層２８ａ、非磁性材料層２７、第２固定磁性層２６ｃ、非磁性中間層２６ｂ、第１固定磁性層２６ａ、反強磁性層２５、及び保護層２９が下から順に積層された多層膜Ｔ２を形成すればよい。
【０２４５】
また、図６に示された工程において下部電極層２２を、図１２に示された工程の後において上部電極層３０を、それぞれ磁性材料によって形成することにより、下部電極層２２及び上部電極層３０が、それぞれ、下部シールド層及び上部シールド層の機能を有するようにしてもよい。
【０２４６】
図１３は、図１に示された磁気検出素子の絶縁酸化膜３２の拡大部分断面図である。
【０２４７】
絶縁酸化膜３２は、多層膜を側端面から所定の厚さ酸化して形成された層Ｏ、ミリング工程時に再付着した多層膜を構成する各層の材料が酸化された層Ｇ及び下部電極層２２の材料が酸化されて形成された層Ｌからなる第１酸化層Ｆ’、並びに第２酸化層Ｍ’から構成されている。
【０２４８】
ただし、実際に形成された絶縁酸化膜３２において、これらの各層が明確に分離した状態にあるとは限らない
図１４及び図１５は、本発明の磁気検出素子を備えた磁気ヘッドを示した図である。なお図１４はスライダを記録媒体との対向面側から見た斜視図、図１５は図１４に示すＤ−Ｄ線から切断し矢印方向から見た縦断面図である。
【０２４９】
図１４及び図１５に示すように、前記磁気検出素子を具備してなるＧＭＲヘッドｈ１は、インダクティブヘッドｈ２と共にスライダのトレーリング側端部５０ａに設けられて磁気ヘッドを構成し、ハードディスク等の磁気記録媒体の記録磁界を検出及び記録することが可能になっている。
【０２５０】
図１４に示すように、スライダ５０の記録媒体との対向面（ＡＢＳ面）５２には、レール５２ａ、５２ａ，５２ａが形成され、各レール同士間は、エアーグルーブ５２ｂ、５２ｂを構成している。
【０２５１】
図１５に示すように、ＧＭＲヘッドｈ１は、スライダ５０の側端部５０ａ上に形成された磁性合金からなる下部シールド層５３と、下部シールド層５３に積層された下部電極層５４と、記録媒体との対向面５２から露出する本発明の磁気検出素子５５と、上部電極層５６と、上部シールド層５７とから構成されている。
【０２５２】
上部シールド層５７は、インダクティブヘッドｈ２の下部コア層と兼用とされている。
【０２５３】
インダクティブヘッドｈ２は、下部コア層（上部シールド層）５７と、下部コア層５７に積層されたギャップ層５８と、コイル５９と、記録媒体との対向面でギャップ層５８上に接合され、かつ基端部６０ａにて下部コア層５７に接合される上部コア層６０とから構成されている。
【０２５４】
また、上部コア層６０上には、アルミナなどからなる保護層６１が積層されている。
【０２５５】
なお、図１４及び図１５において、図示Ｘ方向がトラック幅方向、図示Ｙ方向が記録媒体からの洩れ磁界方向（ハイト方向）、図示Ｚ方向が記録媒体の移動方向である。
【０２５６】
また本発明では、多層膜をトンネル型磁気抵抗効果型素子と呼ばれる磁気検出素子とすることもできる。トンネル型磁気抵抗効果型素子では、非磁性材料層２４がＡｌ2Ｏ3やＳｉＯ2などの絶縁材料で形成される。
【０２５７】
なお本発明における磁気検出素子は、ハードディスク装置に搭載される磁気ヘッドにのみ使用可能なものではなく、テープ用磁気ヘッドや磁気センサなどにも使用可能なものである。
【０２５８】
以上本発明をその好ましい実施例に関して述べたが、本発明の範囲から逸脱しない範囲で様々な変更を加えることができる。
【０２５９】
なお、上述した実施例はあくまでも例示であり、本発明の特許請求の範囲を限定するものではない。
【０２６０】
【発明の効果】
以上詳細に説明した本発明の磁気検出素子では、前記多層膜のトラック幅方向における側端面に、前記縦バイアス層と前記多層膜を電気的に絶縁する絶縁酸化膜が設けられている。従って、前記多層膜の前記フリー磁性層のトラック幅方向における側端面に対向する一対の縦バイアス層を形成しても、前記多層膜の側端面の電気的絶縁を確実にとることができ、磁気検出素子の出力を容易に向上させることができる。
【０２６１】
前記絶縁酸化膜は、例えば、前記多層膜を構成する各層の材料が酸化されて形成された層、前記下部電極層の材料が酸化されて形成された層、金属材料又は半導体材料の酸化物層のうち１つまたは２つ以上を有するものとできる。
【０２６２】
前記絶縁酸化膜を形成する方法として、前記多層膜のトラック幅方向における側端面に付着した金属層（前記多層膜を構成する各層の材料や前記下部電極層の材料からなる層）や前記多層膜を、自然酸化或いはプラズマ酸化やラジカル酸化などの陽極酸化によって酸化させたり、前記多層膜の側端面上に、アルミニウム（Ａｌ）などの金属材料やケイ素（Ｓｉ）などの半導体材料をスパッタ成膜した後、この金属材料や半導体材料を自然酸化或いはプラズマ酸化やラジカル酸化などの陽極酸化によって酸化させる方法を用いることができる。
【０２６３】
前記多層膜の側端面上にまず金属や半導体を付着させ、後からこの金属や半導体を酸化させる方法を用いると、前記絶縁酸化膜の膜厚を薄くして前記フリー磁性層に適切な大きさの縦バイアス磁界を供給することと、前記絶縁酸化膜のピンホールの数を少なくし前記多層膜の側端面の電気的絶縁を確実にとることを両立させることが容易になる。
【０２６４】
本発明では、前記絶縁酸化膜の膜厚を３ｎｍ〜２０ｎｍとしてもピンホールが少なく前記多層膜の側端面の電気的絶縁を確実にとることができる磁気検出素子を提供できる。
【図面の簡単な説明】
【図１】本発明の第１の実施の形態の磁気検出素子の断面図、
【図２】本発明の第２の実施の形態の磁気検出素子の断面図、
【図３】本発明の第３の実施の形態の磁気検出素子の断面図、
【図４】本発明の第４の実施の形態の磁気検出素子の断面図、
【図５】スペキュラー膜による鏡面反射効果を説明するための様式説明図、
【図６】本発明の磁気検出素子の製造方法の実施の形態を示す一工程図、
【図７】本発明の磁気検出素子の製造方法の実施の形態を示す一工程図、
【図８】本発明の磁気検出素子の製造方法の実施の形態を示す一工程図、
【図９】本発明の磁気検出素子の製造方法の実施の形態を示す一工程図、
【図１０】本発明の磁気検出素子の製造方法の実施の形態を示す一工程図、
【図１１】本発明の磁気検出素子の製造方法の実施の形態を示す一工程図、
【図１２】本発明の磁気検出素子の製造方法の実施の形態を示す一工程図、
【図１３】図１に示された磁気検出素子の絶縁酸化膜３２の拡大部分断面図、
【図１４】本発明の磁気検出素子が取りつけられた磁気ヘッドの斜視図、
【図１５】図１５に示された磁気ヘッドの断面図、
【図１６】従来の磁気検出素子を示す断面図、
【符号の説明】
２１  下部シールド層
２２  下部電極層
２３  下地層
２４  シード層
２５  反強磁性層
２６  固定磁性層
２６ａ  第１固定磁性層
２６ｂ  非磁性中間層
２６ｃ  第２固定磁性層
２７  非磁性材料層
２８  フリー磁性層
２８ａ  第２フリー磁性層
２８ｂ  非磁性中間層
２８ｃ  第１フリー磁性層
２９  保護層
３０  上部電極層
３１  上部シールド層
３２  絶縁酸化膜
３３、３６  絶縁層
３４  バイアス下地層
３５  ハードバイアス層
Ｒ１  レジスト層
Ｆ’  第１酸化層
Ｍ’  第２酸化層
Ｔ１、Ｔ２  多層膜
【図１】
0003774388.tif 000002
【図２】
0003774388.tif 000003
【図３】
0003774388.tif 000004
【図４】
0003774388.tif 000005
【図５】
0003774388.tif 000006
【図６】
0003774388.tif 000007
【図７】
0003774388.tif 000008
【図８】
0003774388.tif 000009
【図９】
0003774388.tif 000010
【図１０】
0003774388.tif 000011
【図１１】
0003774388.tif 000012
【図１２】
0003774388.tif 000013
【図１３】
0003774388.tif 000014
【図１４】
0003774388.tif 000015
【図１５】
0003774388.tif 000016
【図１６】
0003774388.tif 000017